(57)【要約】【課題】  ＣＲ複合部品において、積層セラミックコンデンサの内部電極に含まれるＮｉの抵抗体層への拡散を防止し、抵抗値変動（ＥＳＲ変動）を抑える。【解決手段】  積層セラミックコンデンサの内部電極と接続されて下地電極が形成されるとともに、下地電極上に抵抗体層及び外部電極が形成されてなる電子部品（ＣＲ複合部品である。積層セラミックコンデンサの内部電極はＮｉを含む。下地電極は複数の導体層から構成されており、内部電極と接する導体層がＰｄ、Ａｕ、Ｐｔから選ばれる少なくとも１種を含有し、且つこの上に積層される導体層としてＡｇ層を含む。あるいは、導体層間の界面のうち少なくともいずれかの界面近傍にＮｉの酸化物が存在する。【選択図】  図１
2008159966.tif 000002
【特許請求の範囲】
【請求項１】
積層セラミックコンデンサの内部電極と接続されて下地電極が形成されるとともに、当該下地電極上に抵抗体層及び外部電極が形成されてなる電子部品であって、
前記積層セラミックコンデンサの内部電極がＮｉを含み、
前記下地電極が複数の導体層から構成されており、前記内部電極と接する導体層がＰｄ、Ａｕ、Ｐｔから選ばれる少なくとも１種を含有し、且つこの上に積層される導体層としてＡｇ層を含むことを特徴とする電子部品。
【請求項２】
積層セラミックコンデンサの内部電極と接続されて下地電極が形成されるとともに、当該下地電極上に抵抗体層及び外部電極が形成されてなる電子部品であって、
前記積層セラミックコンデンサの内部電極がＮｉを含み、
前記下地電極が複数の導体層から構成されており、少なくとも前記内部電極と接する導体層がＰｄ、Ａｕ、Ｐｔから選ばれる少なくとも１種を含有し、且つこれら導体層間の界面のうち少なくともいずれかの界面近傍にＮｉの酸化物が存在することを特徴とする電子部品。
【請求項３】
Ｎｉを含む内部電極を有する積層セラミックコンデンサの前記内部電極と接してＰｄ、Ａｕ、Ｐｔから選ばれる少なくとも１種を含有する第１の導体層を形成し、非酸化雰囲気下で焼成する工程と、
前記第１の導体層上にＡｇ層を第２の導体層として形成し、非酸化雰囲気下で焼成する工程と、
抵抗体層及び外部電極を形成する工程と
を有することを特徴とする電子部品の製造方法。
【請求項４】
Ｎｉを含む内部電極を有する積層セラミックコンデンサの前記内部電極と接してＰｄ、Ａｕ、Ｐｔから選ばれる少なくとも１種を含有する第１の導体層を形成し、非酸化雰囲気下で焼成する工程と、
前記第１の導体層上にＡｇ、Ｐｄ、Ａｕ、Ｐｔから選ばれる少なくとも１種を含有する第２の導体層を形成し、酸素を含む雰囲気下で焼成する工程と、
抵抗体層及び外部電極を形成する工程と
を有することを特徴とする電子部品の製造方法。
【発明の詳細な説明】
【技術分野】
【０００１】
本発明は、積層セラミックコンデンサの電極部分に抵抗体層が形成されてなる電子部品（ＣＲ複合部品）に関するものであり、さらにはその製造方法に関する。
【背景技術】
【０００２】
例えばＤＣ−ＤＣコンバータやスイッチング電源等の２次側回路では、平滑回路の等価直列抵抗（ＥＳＲ）が帰還ループの位相特性に大きな影響を与え、特にＥＳＲが極端に低くなると問題が生ずることがある。すなわち、平滑コンデンサとしてＥＳＲの低い積層セラミックコンデンサを使用すると、２次側平滑回路が等価的にＬとＣ成分のみで構成されてしまい、回路内に存在する位相成分が±９０°及び０°のみとなり、位相の余裕がなくなり容易に発振してしまう。同様な現象は３端子レギュレータを用いた電源回路においても負荷変動時の発振現象として現れる。
【０００３】
あるいは、ＣＲ回路等においても、低電流化に伴って周波数によってインピーダンスが変化し、電圧変動が生ずることが課題となっている。例えば、近年のＣＰＵのデュアルコア化等に伴い、数ｋＨｚ〜１００ＭＨｚの周期で電流変動が生じ、電源のインピーダンスによって電圧変動が生じている。そこで、これらの不都合に対処するために、積層セラミックコンデンサの下地電極に抵抗層を形成し、これを抵抗として機能させることによりＥＳＲをある程度高めるようにしたＣＲ複合部品等の電子部品が提案されている（例えば特許文献１等を参照）。
【０００４】
特許文献１には、内部電極が形成された積層セラミックコンデンサ素体と、該コンデンサ素体の内部電極が表出する端面に、該内部電極と導通するように設けられた下地電極層と、該下地電極層上に設けられた抵抗層と、該抵抗層上に設けられ、該下地電極層に対して非接触となっている端子電極層とを備えてなるＣＲ素子が開示されている。このようなＣＲ素子を用い、抵抗層の抵抗値を適正に制御することで、周波数に関わらず電圧変動を抑えることが可能である。
【特許文献１】特開平１０−３０３０６６号公報
【発明の開示】
【発明が解決しようとする課題】
【０００５】
前述のＣＲ複合部品においては、製造コストの削減が求められており、積層セラミックコンデンサの内部電極を安価な卑金属（例えばＮｉ）により形成することが検討されている。この場合、下地電極層にＡｇＰｄ合金等、ＰｄやＡｕ、Ｐｔ等の貴金属を含む導電材料を用い、これを非酸化雰囲気で焼成することで、内部電極に含まれるＮｉと下地電極層に含まれるＰｄ等の貴金属が一部置換され、内部電極と下地電極層とが良好な接続状態となる。また、還元雰囲気等の非酸化雰囲気下で焼成すれば、卑金属からなる内部電極を酸化することもない。
【０００６】
しかしながら、このような構成を採用した場合、前記Ｐｄ等の貴金属と置換されたＮｉが、下地電極層からこの上に形成された抵抗体層にまで拡散し、特性に悪影響を及ぼすおそれがある。抵抗体層に拡散されたＮｉは、酸化されて酸化ニッケルとなる。酸化ニッケルは絶縁物であり、前記Ｎｉの拡散に伴い抵抗体層における絶縁物の割合が増加して抵抗値を上昇させる。酸化ニッケルは、抵抗体層の耐めっき液性を向上する等の利点も有するが、抵抗体層の抵抗値を重視し、これを適正に制御するためには、前記Ｎｉの抵抗体層への拡散を抑制する必要がある。
【０００７】
本発明は、前述の従来の実情に鑑みて提案されたものであり、積層セラミックコンデンサの内部電極に含まれるＮｉの抵抗体層への拡散を防止することができ、これによる抵抗値変動（ＥＳＲ変動）を抑えることが可能な電子部品及びその製造方法を提供することを目的とする。
【課題を解決するための手段】
【０００８】
前述の目的を達成するために、本願の第１の発明の電子部品は、積層セラミックコンデンサの内部電極と接続されて下地電極が形成されるとともに、当該下地電極上に抵抗体層及び外部電極が形成されてなる電子部品であって、前記積層セラミックコンデンサの内部電極がＮｉを含み、前記下地電極が複数の導体層から構成されており、前記内部電極と接する導体層がＰｄ、Ａｕ、Ｐｔから選ばれる少なくとも１種を含有し、且つこの上に積層される導体層としてＡｇ層を含むことを特徴とする。
【０００９】
また、前記構成の電子部品を製造するための製造方法は、Ｎｉを含む内部電極を有する積層セラミックコンデンサの前記内部電極と接してＰｄ、Ａｕ、Ｐｔから選ばれる少なくとも１種を含有する第１の導体層を形成し、非酸化雰囲気下で焼成する工程と、前記第１の導体層上にＡｇ層を第２の導体層として形成し、非酸化雰囲気下で焼成する工程と、抵抗体層及び外部電極を形成する工程とを有することを特徴とする。
【００１０】
本発明の電子部品では、積層セラミックコンデンサの内部電極に卑金属であるＮｉを使用しているので、貴金属電極を使用した場合に比べてコストが大幅に削減される。また、この内部電極と接する下地電極層（第１の導体層）がＰｄ、Ａｕ、Ｐｔから選ばれる少なくとも１種を含有しているので、その一部が内部電極のＮｉと置換され、内部電極と下地電極層（第１の導体層）とが確実に接続される。
【００１１】
ただし、下地電極層が第１の導体層のみであると、前記置換により第１の導体層に拡散したＮｉが、さらに抵抗体層にまで拡散し、その特性に悪影響を及ぼす。そこで、本発明の電子部品においては、下地電極層を多層構成とし、前記第１の導体層と抵抗体層の間に第２の導体層としてＡｇ層を介在させている。Ａｇ層を構成するＡｇはＮｉと置換あるいは相溶することはない。したがって、前記Ａｇ層はＮｉの拡散を防止する拡散防止層として機能し、これを介在させることで抵抗体層へのＮｉの拡散が防止される。
【００１２】
一方、本願の第２の発明の電子部品は、積層セラミックコンデンサの内部電極と接続されて下地電極が形成されるとともに、当該下地電極上に抵抗体層及び外部電極が形成されてなる電子部品であって、前記積層セラミックコンデンサの内部電極がＮｉを含み、前記下地電極が複数の導体層から構成されており、少なくとも前記内部電極と接する導体層がＰｄ、Ａｕ、Ｐｔから選ばれる少なくとも１種を含有し、且つこれら導体層間の界面のうち少なくともいずれかの界面近傍にＮｉの酸化物が存在することを特徴とする。
【００１３】
また、前記構成の電子部品を製造するための製造方法は、Ｎｉを含む内部電極を有する積層セラミックコンデンサの前記内部電極と接してＰｄ、Ａｕ、Ｐｔから選ばれる少なくとも１種を含有する第１の導体層を形成し、非酸化雰囲気下で焼成する工程と、前記第１の導体層上にＡｇ、Ｐｄ、Ａｕ、Ｐｔから選ばれる少なくとも１種を含有する第２の導体層を形成し、酸素を含む雰囲気下で焼成する工程と、抵抗体層及び外部電極を形成する工程とを有することを特徴とする。
【００１４】
本発明の電子部品においても、積層セラミックコンデンサの内部電極に卑金属であるＮｉを使用しているので、貴金属電極を使用した場合に比べてコストが大幅に削減され、内部電極と接する下地電極層（第１の導体層）がＰｄ、Ａｕ、Ｐｔから選ばれる少なくとも１種を含有しているので、その一部が内部電極のＮｉと置換され、内部電極と下地電極層（第１の導体層）とが確実に接続されることは同様である。
【００１５】
本発明の場合、第１の導体層の上に形成される第２の導体層を酸素を含む雰囲気下で焼成することにより、第１の導体層に拡散したＮｉが抵抗体層に拡散しないようにしている。酸素を雰囲気下で焼成を行うと、第１の導体層に拡散したＮｉは酸化され酸化物となる。金属状態のＮｉはＡｇ、Ｐｄ、Ａｕ、Ｐｔから選ばれる少なくとも１種を含有する第２の導体層中に拡散し得るが、Ｎｉの酸化物は第２の導体層中に拡散することができない。その結果、第２の導体層とその下の導体層（例えば第１の導体層）の界面に前記Ｎｉの酸化物が止まり、第２の導体層上に形成される抵抗体層中にＮｉの酸化物が拡散することはない。
【発明の効果】
【００１６】
本発明によれば、積層セラミックコンデンサの内部電極と下地電極層間の電気的接続を確実に図りながら、積層セラミックコンデンサの内部電極に含まれるＮｉの抵抗体層への拡散を防止することができ、これによる抵抗値変動（ＥＳＲ変動）を抑えることが可能である。
【発明を実施するための最良の形態】
【００１７】
以下、本発明を適用した電子部品（ＣＲ複合部品）及びその製造方法ついて、図面を参照して詳細に説明する。
【００１８】
（第１の実施形態）
本実施形態は、下地電極層を構成する第２の導体層としてＡｇ層を形成し、それにより抵抗体層へのＮｉの拡散を防止した例である。
【００１９】
図１はＣＲ複合部品の一例を示すものである。ＣＲ複合部品１は、セラミック積層体である積層セラミックコンデンサ２を素子本体とし、その側面に下地電極層３及び抵抗体層４、さらには外部電極層５を形成することにより構成されている。
【００２０】
前記積層セラミックコンデンサ２においては、複数の誘電体セラミック層２１と内部電極層２２とが交互に積層されている。そして、内部電極層２２は、素子本体の対向する２端面に各側端面が交互に露出するように積層されており、素子本体の両側端部には一対の下地電極３がこれら内部電極層２２と電気的に導通されるように形成されている。素子本体の形状は特に制限されるものではないが、通常は直方体形状である。その寸法も特に制限はなく、用途に応じて適当な寸法に設定すればよい。
【００２１】
積層セラミックコンデンサ２を構成する前記誘電体セラミック層２１は、誘電体磁器組成物により構成され、誘電体磁器組成物の粉末（セラミック粉末）を焼結することにより形成される。前記誘電体磁器組成物は、例えば組成式ＡＢＯ３（式中、Ａサイトは、Ｓｒ、Ｃａ及びＢａから選ばれる少なくとも１種の元素で構成される。Ｂサイトは、Ｔｉ及びＺｒから選ばれる少なくとも１種の元素で構成される。）で表されるペロブスカイト型結晶構造を持つ誘電体酸化物を主成分として含有するもの等を挙げることができる。前記誘電体酸化物の中でも、Ａサイト元素をＢａとし、Ｂサイト元素をＴｉとしたチタン酸バリウム等が好ましい。
【００２２】
誘電体磁器組成物中には、主成分の他、各種副成分が含まれていてもよい。副成分としては、Ｓｒ、Ｚｒ、Ｙ、Ｇｄ、Ｔｂ、Ｄｙ、Ｖ、Ｍｏ、Ｚｎ、Ｃｄ、Ｔｉ、Ｓｎ、Ｗ、Ｂａ、Ｃａ、Ｍｎ、Ｍｇ、Ｃｒ、Ｓｉ及びＰの酸化物から選ばれる少なくとも１種が例示される。副成分を添加することにより、例えば主成分の誘電特性を劣化させることなく低温焼成が可能となる。また、誘電体セラミック層２１を薄層化した場合の不良の発生が低減され、長寿命化が可能となる。
【００２３】
前記誘電体セラミック層２１の積層数や厚み等の諸条件は、要求される特性や用途等に応じ適宜決定すればよい。誘電体セラミック層２１の厚みについては、１μｍ〜５０μｍ程度であり、通常は５μｍ〜２０μｍ程度であるが、５μｍ以下とすることも可能である。例えば、積層セラミックコンデンサ２の小型化、大容量化を図る観点では、誘電体セラミック層２１の厚さは３μｍ以下とすることが好ましい。誘電体セラミック層２の積層数は、２層〜３００層程度であるが、性能（容量）等を考慮すると１５０層以上とすることが好ましい。
【００２４】
前記内部電極層２２には、通常はＡｇやＰｄ等の貴金属を用いるが、本実施形態では卑金属であるＮｉを含む導電材料（例えばＮｉやＮｉ合金）を用いる。Ｎｉを含む導電材料を用いることで、貴金属を用いた場合に比べて製造コストを大幅に削減することが可能である。なお、内部電極層２２の厚みは、用途等に応じて適宜決定すればよく、例えば０．５μｍ〜５μｍ程度であり、好ましくは１．５μｍ以下である。
【００２５】
積層セラミックコンデンサ２の側面に形成される下地電極層３は、前記積層セラミックコンデンサ２の内部電極層２２と電気的に接続され、これら内部電極層２２の取り出し電極として機能する。下地電極層３の形成には、導電金属材料とガラス成分とを含む電極形成用組成物を用いるが、本実施形態ではこの下地電極層３を第１の導体層３ａと第２の導体層３ｂの２層構造としている。なお、下地電極層３を構成する導体層の数は２層に限らず、例えば３層以上であってもよい。ただし、機能や製造コスト等を考えると、最低限の構成である２層とすることが好ましい。
【００２６】
ここで、前記下地電極層３のうち下層となる第１の導体層３ａは、積層セラミックコンデンサ２の内部電極層２２と電気的に確実に接続されていることが必要である。したがって、前記第１の導体層３ａは、Ｐｄ、Ａｕ、Ｐｔから選ばれる少なくとも１種を含有することが必要であり、例えばＡｇＰｄ合金等を使用することができる。第１の導体層３ａにＰｄ、Ａｕ、Ｐｔのいずれかが含まれていれば、内部電極層２２上に第１の導体層３ａを形成した時に、その一部が内部電極層２２に含まれるＮｉと置換され、電気的な接続が確実なものとなる。
【００２７】
ただし、前記置換により第１の導体層３ａに拡散されたＮｉが抵抗体層４にまで拡散されると、抵抗体層４の特性にばらつきを生ずるおそれがある。そこで、前記第１の導体層３ａ上に第２の導体層３ｂを重ね、第１の導体層３ａと抵抗体層４の間に第２の導体層３ｂを介在させることで、前記Ｎｉの抵抗体層４への拡散を防止する。したがって、第２の導体層３ｂは、Ｎｉと相溶性の低い金属により形成する必要があり、ここではＡｇ層を第２の導体層３ｂとする。第２の導体層３ｂがＰｄやＡｕ、Ｐｔを含んでいると、第２の導体層３ｂにもＮｉが拡散してしまい、拡散防止層としての機能を果たすことができない。第２の導体層３ｂをＡｇ層とすることで、Ｎｉに対して拡散防止層としての機能を発揮する。
【００２８】
第２の導体層３ｂとして形成するＡｇ層は、Ａｇのみから形成されることが理想的であるが、これに限らない。例えば、Ａｇを主体とするものであれば他の金属（Ｎｉと相溶性の低い金属であることが好ましい。）を含んでいてもよいし、また不可避不純物として他の成分が含まれる場合も排除されるものではない。
【００２９】
下地電極層３が３層以上の導体層により構成される場合には、第１の導体層３ａ上に複数（２層以上）の導体層が形成されることになるが、この場合には、第１の導体層３ａ上のいずれか１層がＡｇ層（第２の導体層３ｂ）であればよい。勿論、第１の導体層３ａ上の複数層がＡｇ層であっても構わない。
【００３０】
前述の第１の導体層３ａ及び第２の導体層３ｂから構成される下地電極層３上には、抵抗体層４が形成されており、その結果、コンデンサＣ（積層セラミックコンデンサ２）と抵抗Ｒ（抵抗体層４）とが直列に接続され、ＣＲ複合部品としての機能が付与される。
【００３１】
前記抵抗体層４に用いられる抵抗材料は任意であり、例えばガラス成分と導電材料であるＲｕ系酸化物との混合物（いわゆるメタルグレーズ）を用いることが好ましい。Ｒｕ系酸化物としては、ＣａＲｕＯ３、ＳｒＲｕＯ３、ＢａＲｕＯ３、ＲｕＯ２、Ｂｉ２Ｒｕ２Ｏ７等を挙げることができる。ガラス成分と導電材料の比率は、所望の抵抗値に応じて設定すればよく、ガラス成分の割合が多くなると抵抗値は高くなり、ガラス成分の割合が少なくなると抵抗値は低くなる。
【００３２】
前述の抵抗体層４上には、最も外側の電極層として外部電極層５が形成されている。外部電極層５は、ＣＲ複合部品１の外部端子としての機能を果たすものであり、リード線の取り付けや実装時のはんだ付け等を考慮すると、抵抗値が小さく、はんだ濡れ性が良好であることが好ましい。したがって、少なくとも外部電極層５の一部（表面部）がめっき膜により形成されていることが好ましい。例えばＡｇペースト等を焼成して焼結金属層５ａを形成し、さらにＮｉやＳｎ、スズ−鉛合金はんだ等をめっきすることでめっき膜５ｂを形成し、これら焼結金属層５ａとめっき膜５ｂを外部電極層５とすればよい。また、めっき膜５ｂについては、例えば内側をＮｉめっき膜、外側をスズ−鉛合金はんだめっき膜とすることも可能である。めっき膜５ｂの膜厚としては、例えば０．１μｍ〜２０μｍ程度である。
【００３３】
以上の構成を有する本実施形態の電子部品（ＣＲ複合部品）においては、積層セラミックコンデンサ２の内部電極層２２がＮｉにより形成されているので、内部電極層２２を貴金属により形成した場合に比べて製造コストを大幅に削減することが可能である。また、内部電極層２２と接する第１の導体層３ａがＰｄ、Ａｕ、またはＰｔを含んでいるので、これら金属と内部電極層２２を構成するＮｉとが一部置換され、良好な電気的接続状態が実現される。さらに、第１の導体層３ａ上に第２の導体層３ｂが形成され、抵抗体層４へのＮｉの拡散を防止するようにしているので、抵抗値変動（ＥＳＲ変動）を抑えることが可能である。
【００３４】
次に、前述のＣＲ複合部品１の製造方法の形成方法について説明する。内部電極層２２が卑金属であるＮｉにより形成されたＣＲ複合部品１において、積層セラミックコンデンサ２に下地電極層３を形成するには、先ず、図２（ａ）に示すように、第１の導体層３ａ形成のため、セラミック積層体である積層セラミックコンデンサ２の側面に内部電極層２２と接して第１導体前駆体層１１を形成する。第１導体前駆体層１１は、導電金属材料（Ｐｄ、Ａｕ、Ｐｔから選ばれる少なくとも１種を含有する。）及びガラス成分を含む導電ペースト（例えばＡｇＰｄペースト等）をディッピングや印刷法等の手法を用いて積層セラミックコンデンサ２の端面に塗布することにより形成する。
【００３５】
次に、前記第１導体前駆体層１１を非酸化雰囲気中で焼成（還元焼成）して第１の導体層３ａとするが、第１導体前駆体層１１は有機ビヒクル等の有機物を含有しているので、当該還元焼成に際しては、先ず第１導体層１１に含まれる有機物を分解除去する脱バインダ工程を行う。脱バインダ工程は、大気中、例えば４００℃程度の温度で行えばよい。
【００３６】
前記脱バインダ工程の後、還元処理工程において第１導体前駆体層１１を還元処理する。還元処理は、水素等の還元性ガスを含む雰囲気中で所定の還元温度まで加熱することにより行う。この前記還元処理工程において、水素還元処理を施す場合、室温にて試料を雰囲気焼成可能な反応炉にセットし、密封する。炉内の雰囲気を水素含有雰囲気、例えば９５％Ｎ２−５％Ｈ２混合ガス（Ｎ２−５％Ｈ２）に置換し、所定温度まで昇温し、一定時間経た後、降温する。水素濃度としては、０．１％〜１０％程度に設定すればよい。先の脱バインダ工程により卑金属により形成された内部電極層２２が酸化されるが、この還元処理工程を行うことにより還元され、内部電極層２２本来の機能を回復する。
【００３７】
なお、前記還元処理工程における還元温度は、２５０℃〜５００℃とすることが好ましい。前記還元温度が２５０℃未満であると、十分に内部電極層２２の還元が進まなくなるおそれがある。逆に、還元温度が５００℃を越えると、積層セラミックコンデンサ２を構成する誘電体セラミック層２１が還元されて特性が劣化するおそれがある。
【００３８】
前記還元処理工程の後、焼き付け工程を行う。この焼き付け工程は、前記第１導体前駆体層１１を積層セラミックコンデンサ２に焼き付け、第１の導体層３ａとするための工程である。焼き付け工程は、窒素雰囲気やＡｒガス雰囲気等、不活性ガス雰囲気（非酸化性雰囲気）中、あるいは水素等を含んだ還元雰囲気中で行う。また、その温度は、焼き付けに必要な温度とすればよく、形成される第１の導体層３ａを緻密なものとするためには、例えば８５０℃以上に設定することが好ましい。
【００３９】
次に、図２（ｂ）に示すように、前記第１の導体層３ａ上に第２の導体層３ｂ形成のための第２導体前駆体層１２を形成する。第２導体前駆体層１２は、Ａｇペーストを印刷あるいは塗布することにより形成する。
【００４０】
前記第２導体前駆体層１２は、先の第１導体前駆体層１１と同様、脱バインダ、還元処理、及び焼き付けを行って第２の導体層３ｂとする。焼き付けは、窒素雰囲気やＡｒガス雰囲気等、不活性ガス雰囲気（非酸化性雰囲気）中、あるいは還元雰囲気中で行い、いわゆる還元焼成とする。
【００４１】
下地電極層３形成のための焼成工程は、前述の第１の導体層３ａ形成のための焼成工程、及び第２の導体層３ｂ形成のための焼成工程により構成され、これら工程の後、抵抗体層４や外部電極層５の形成を行う。
【００４２】
抵抗体前駆体層形成工程において、抵抗体ペーストを印刷して抵抗体前駆体層１３を形成し、これを焼成工程において焼成することで抵抗体層４を形成する。抵抗体ペーストとしては、導電材料（Ｒｕ系酸化物等）とガラス成分を含む抵抗体ペーストを用い、ガラス成分として前述の組成を有するガラス成分を用いる。例えばＲｕ系酸化物を含むメタルグレーズを抵抗材料とする場合、Ｒｕ酸化物の還元を防ぐため、大気中、８５０℃程度の温度で焼成を行う。これにより、下地電極層３上に抵抗体層４が焼き付け形成される。この時、前記還元焼成工程により形成された下地電極層３が酸素透過防止膜として機能するため、大気中の酸素が侵入して内部電極層２２を酸化することはない。
【００４３】
前記抵抗体層４の形成の後、外部電極前駆体層形成工程においてＡｇペースト等の導電ペーストをディッピング等の手法により塗布し、これを焼成工程において焼成することで外部電極層５を形成する。焼成工程は、例えば大気中、７５０℃程度の温度で行えばよい。また、外部電極層５の外側には、めっき膜を形成する。めっき膜の形成は、例えば湿式メッキにより行う。
【００４４】
以上の製造方法によれば、第２の導体層３ｂがＡｇにより形成されているため、Ｎｉの抵抗体層４への拡散防止機能を果たし、抵抗体層４の抵抗値変動が防止される。本実施形態の場合、第２の導体層３ｂも還元焼成により形成しているので、例えば第２導体前駆体層１２がＰｄ、Ａｕ、またはＰｔを含んでいると、第１の導体層３ａに拡散したＮｉが第２の導体層３ｂにも拡散し、さらには抵抗体層４にまで拡散する。これに対して、第２導体前駆体層１２をＡｇペーストで形成し、第２の導体層３ｂをＡｇ層とすることで、第２の導体層３ｂの焼成時、さらには抵抗体層４の焼成時に内部電極層２２や第１の導体層３ａに含まれるＮｉが第２の導体層３ｂや抵抗体層４に拡散することはない。
【００４５】
（第２の実施形態）
本実施形態では、下地電極層３を２層以上の導体層により構成し、これら導体層の界面においてＮｉを酸化させ、抵抗体層４へのＮｉの拡散を防止している。ＣＲ複合部品１の基本的な構成は先の第１の実施形態のものと同じであり、下地電極層２が複数の導体層から構成されていることも同様であるが、本実施形態の場合、第１の導体層３ａに拡散したＮｉを酸化することにより抵抗体層４への拡散を防止するようにしている。
【００４６】
すなわち、下地電極層３の第１の導体層３ａについては、先の第１の実施形態のＣＲ複合部品と同様、Ｐｄ、Ａｕ、またはＰｔを含む導電材料により形成されている。したがって、この第１の導体層３ａには積層セラミックコンデンサ２の内部電極層２２に含まれるＮｉが拡散することになるが、本実施形態の場合、例えば第１の導体層３ａ上に第２の導体層３ｂを形成する際に、酸素を含む雰囲気中で焼成を行う。これにより、第１の導体層３ａに含まれるＮｉは酸化物（酸化ニッケル）となり、第１の導体層３ａの第２の導体層３ｂとの界面近傍に析出する。酸化物となったＮｉは、金属層である第２の導体層３ｂに拡散することはない。
【００４７】
本実施形態において、前記Ｎｉの酸化物の析出は第１の導体層３ａと第２の導体層３ｂの界面に限られるものではない。例えば下地電極層３が３層以上の導体層から構成される場合には、２層目の導体層と３層目の導体層の界面近傍であってもよい、さらに上層の界面であってもよい。最上層下であれば任意である。なお、前記Ｎｉの酸化物の存在は、各種元素分析により確認することが可能である。
【００４８】
前述の構成において、２層目以降の導体層は、先の第１の実施形態の場合と異なり、Ａｇ層に限定されない。Ｎｉの酸化物は、Ｐｄ等を含む導体層にも拡散することはできないからである。したがって、第２の導体層３ｂ等、２層目以降の導体層については、Ａｇ、Ｐｄ、Ａｕ、Ｐｔから選ばれる少なくとも１種を含有する導電材料（例えばＡｇＰｄ合金等）により形成すればよい。勿論、Ａｇ層であっても構わない。
【００４９】
以上の構成を有する本実施形態の電子部品（ＣＲ複合部品）においても、積層セラミックコンデンサ２の内部電極層２２がＮｉにより形成されているので、内部電極層２２を貴金属により形成した場合に比べて製造コストを大幅に削減することが可能である。また、内部電極層２２と接する第１の導体層３ａがＰｄ、Ａｕ、またはＰｔを含んでいるので、これら金属と内部電極層２２を構成するＮｉとが一部置換され、良好な電気的接続状態が実現される。さらに、第１の導体層３ａ上に第２の導体層３ｂを形成し、その際にＮｉを酸化物とすることで抵抗体層４へのＮｉの拡散を防止するようにしているので、抵抗値変動（ＥＳＲ変動）を抑えることが可能である。
【００５０】
次に、本実施形態のＣＲ複合部品の製造方法について説明する。本実施形態のＣＲ複合部品の製造において、第１の導体層３ａの形成までは、先の第１の実施形態と同様である。すなわち、本実施形態においても、セラミック積層体である積層セラミックコンデンサの側面に内部電極層と接して第１導体前駆体層を形成する。第１導体前駆体層は、Ｐｄ、Ａｕ、Ｐｔから選ばれる少なくとも１種を含有する導電材料及びガラス成分を含む導電ペースト（例えばＡｇＰｄペースト等）により形成する。第１導体前駆体層は、非酸化雰囲気中で焼成（還元焼成）を行う。
【００５１】
次いで、第２導体前駆体層を形成するが、第２導体前駆体層はＡｇ、Ｐｄ、Ａｕ、Ｐｔから選ばれる少なくとも１種を含有する導電材料及びガラス成分を含む導電ペースト（例えばＡｇＰｄペースト等）により形成する。第２導体前駆体層について、焼成を行うことで第２の導体層３ｂとするが、この第２導体前駆体層の焼成は酸素を含む雰囲気で行う。したがって、例えば第１導体前駆体層の場合と同様の脱バインダを行った後、還元処理は行わず、また焼き付けも酸素を含む雰囲気中（例えば大気中）で行う。
【００５２】
第２の導体層３ｂの焼き付けを酸素を含む雰囲気中で行うことで、第１の導体層３ａに拡散されたＮｉが酸化され、第２の導体層３ｂさらには抵抗体層４へのＮｉの拡散が防止される。また、緻密な第１の導体層３ａが既に形成された状態で第２の導体層３ｂの焼き付けを行うので、酸素を含む雰囲気中で焼き付けを行っても積層セラミックコンデンサ２の内部電極層２２が酸化されることはない。
【００５３】
前記第２の導体層３ｂの形成の後、抵抗体層４や外部電極層５を形成するが、これらの形成方法は先の第１の実施形態と同様である。
【実施例】
【００５４】
以下、本発明の具体的な実施例について、実験結果に基づいて説明する。
【００５５】
（実施例１）
卑金属であるＮｉ内部電極を有するチップコンデンサ（容量１０μＦ±２０％）の下地電極形成部分にＡｇＰｄ合金（Ｐｄ３０質量％含有）を導電金属材料とする導電ぺーストを印刷し、大気中３５０℃で脱バインダを行った。さらに、３２０℃で水素還元処理を行い、窒素中、９５０℃で焼き付けを行って第１の導体層を形成した。次に、第１の導体層上にＡｇペースト層を形成し、第１の導体層と同様、脱バインダ、水素還元処理、及び窒素中での焼き付けを行って第２の導体層（Ａｇ層）を形成した。
【００５６】
これら第１の導体層及び第２の導体層からなる下地電極層を形成した後、抵抗体ペースト（Ｒｕ系酸化物メタルグレーズペースト）を下地電極層上に印刷し、大気中、８５０℃で焼成して抵抗体層を形成した。抵抗体ペーストの導電材料としてはＣａＲｕＯ３を用い、ガラス成分と導電材料の比率は２０：８０（体積比）とした。さらに、抵抗体層上にＡｇペーストを塗布、焼成してＡｇ焼結層を形成するとともに、Ａｇ焼結層上に湿式めっき法によりＮｉめっき膜及びＳｎめっき膜を形成した。
【００５７】
抵抗体層のシート抵抗の設計値を１００Ω／□、１ｋΩ、１０ｋΩとし、それぞれＥＳＲを実測した。その結果、抵抗体層のシート抵抗の設計値が１００Ω／□である場合、ＥＳＲ＝１６ｍΩ（計算値１０ｍΩ）、１ｋΩである場合、ＥＳＲ＝１１２ｍΩ（計算値１００ｍΩ）、１０ｋΩである場合、ＥＳＲ＝１０５９ｍΩ（計算値１０００ｍΩ）であり、計算値と良く一致していた。このことより、本実施例のＣＲ複合部品では、抵抗体層の抵抗値変動が小さく抑えられていることがわかる。Ａｇ層（第２の導体層）の形成によりＮｉの拡散が防止され、その結果、抵抗値変動が抑えられたものと考えられる。
【００５８】
また、抵抗体層のシート抵抗の設計値がいずれの場合においても、ＣＲ複合部品の容量Ｃの測定値は１０μＦであった。このことから、内部電極層や下地電極層が酸化されることなく、電極としての機能を維持していることがわかる。
【００５９】
（実施例２）
先の実施例１と同様、卑金属であるＮｉ内部電極を有するチップコンデンサ（容量１０μＦ±２０％）の下地電極形成部分にＡｇＰｄ合金（Ｐｄ３０質量％含有）を導電金属材料とする導電ぺーストを印刷し、大気中３５０℃で脱バインダを行った。さらに、３２０℃で水素還元処理を行い、窒素中、９５０℃で焼き付けを行って第１の導体層を形成した。次に、第１の導体層上にＡｇＰｄペースト層を形成し、大気中で脱バインダを行った後、大気中で焼き付けを行って第２の導体層（ＡｇＰｄ層）を形成した。その後、抵抗体層と外部電極層（Ａｇ焼結層、Ｎｉめっき膜、及びＳｎめっき膜）を形成したが、これらの形成方法は先の実施例１と同様である。
【００６０】
実施例１と同様、抵抗体層のシート抵抗の設計値を１００Ω／□、１ｋΩ、１０ｋΩとし、それぞれＥＳＲを実測した。その結果、抵抗体層のシート抵抗の設計値が１００Ω／□である場合、ＥＳＲ＝１４ｍΩ（計算値１０ｍΩ）、１ｋΩである場合、ＥＳＲ＝１０６ｍΩ（計算値１００ｍΩ）、１０ｋΩである場合、ＥＳＲ＝１０５９ｍΩ（計算値１０００ｍΩ）であり、計算値と良く一致していた。本実施例のＣＲ複合部品においても、抵抗体層の抵抗値変動が小さく抑えられているが、これは第２の導体層の形成を酸素を含む雰囲気で行うことによりＮｉが酸化物となり、抵抗体層への拡散が防止された結果と考えられる。
【００６１】
また、抵抗体層のシート抵抗の設計値がいずれの場合においても、ＣＲ複合部品の容量Ｃの測定値は１０μＦであった。このことから、内部電極層や下地電極層が酸化されることなく、電極としての機能を維持していることがわかる。
【００６２】
（比較例１）
先の実施例１と同様、卑金属であるＮｉ内部電極を有するチップコンデンサ（容量１０μＦ±２０％）の下地電極形成部分にＡｇＰｄ合金（Ｐｄ３０質量％含有）を導電金属材料とする導電ぺーストを印刷し、大気中３５０℃で脱バインダを行った。さらに、３２０℃で水素還元処理を行い、窒素中、９５０℃で焼き付けを行って第１の導体層を形成した。
【００６３】
次いで、第２の導体層を形成することなく、抵抗体層及び外部電極層（Ａｇ焼結層、Ｎｉめっき膜、及びＳｎめっき膜）を形成した。これらの形成方法は先の実施例１と同様である。
【００６４】
実施例１と同様、抵抗体層のシート抵抗の設計値を１００Ω／□、１ｋΩ、１０ｋΩとし、それぞれＥＳＲを実測した。その結果、抵抗体層のシート抵抗の設計値が１００Ω／□である場合、ＥＳＲ＝８７ｍΩ（計算値１０ｍΩ）、１ｋΩである場合、ＥＳＲ＝３７８ｍΩ（計算値１００ｍΩ）、１０ｋΩである場合、ＥＳＲ＝５８０１ｍΩ（計算値１０００ｍΩ）であり、計算値と大きく相違していた。これは、内部電極層に含まれるＮｉが第１の導体層を通過して抵抗体層にまで拡散したことによるものと考えられる。なお、抵抗体層のシート抵抗の設計値がいずれの場合においても、ＣＲ複合部品の容量Ｃの測定値は１０μＦであり、内部電極層や下地電極層は電極としての機能は維持していた。
【００６５】
（比較例２）
卑金属であるＮｉ内部電極を有するチップコンデンサ（容量１０μＦ±２０％）の下地電極形成部分にＡｇペースト層を形成し、脱バインダ、水素還元処理、及び窒素中での焼き付けを行って第１の導体層（Ａｇ層）を形成した。次いで、第２の導体層を形成することなく、抵抗体層及び外部電極層（Ａｇ焼結層、Ｎｉめっき膜、及びＳｎめっき膜）を形成した。これらの形成方法は先の実施例１と同様である。
【００６６】
実施例１と同様、抵抗体層のシート抵抗の設計値を１００Ω／□、１ｋΩ、１０ｋΩとし、それぞれＥＳＲの実測を試みたが、測定不能であった。また、容量Ｃについても測定不能であった。これは、第１の導体層をＡｇ層としたことで、内部電極層のＮｉが第１の導体層へ拡散せず、内部電極層と下地電極層間の電気的接続が図れないことによるものと考えられる。なお、Ａｇ層を２層形成した場合についても同様の結果であった。
【００６７】
（比較例３）
卑金属であるＮｉ内部電極を有するチップコンデンサ（容量１０μＦ±２０％）の下地電極形成部分にＡｇペースト層を形成し、脱バインダ及び大気中での焼き付けを行って第１の導体層（Ａｇ層）を形成した。次いで、第２の導体層を形成することなく、抵抗体層及び外部電極層（Ａｇ焼結層、Ｎｉめっき膜、及びＳｎめっき膜）を形成した。これらの形成方法は先の実施例１と同様である。
【００６８】
実施例１と同様、抵抗体層のシート抵抗の設計値を１００Ω／□、１ｋΩ、１０ｋΩとし、それぞれＥＳＲの実測を試みたが、測定不能であった。また、容量Ｃについても測定不能であった。これは、第１の導体層の形成を酸素を含む雰囲気中で行ったため、内部電極層が酸化されて電極としての機能を失ったことによるものと考えられる。
【図面の簡単な説明】
【００６９】
【図１】ＣＲ複合部品の一例を示す概略断面図である。
【図２】ＣＲ複合部品の製造工程の一例を示す概略断面図であり、（ａ）は第１導体前駆体形成工程、（ｂ）は第２導体前駆体形成工程、（ｃ）は抵抗体層形成工程、（ｄ）は外部電極層形成工程をそれぞれ示す。
【符号の説明】
【００７０】
１  ＣＲ複合部品、２  積層セラミックコンデンサ、３  下地電極層、３ａ  第１の導体層、３ｂ  第２の導体層、４  抵抗体層、５  外部電極層、２１  誘電体セラミック層、２２  内部電極層
【図１】
2008159966.tif 000003
【図２】
2008159966.tif 000004